(57)【要約】【課題】炭酸ガスアーク溶接において、溶融池からのガスの噴出によってアーク期間が長くなることを抑制する。【解決手段】溶接ワイヤと母材との間で短絡期間とアーク期間とを繰り返すアーク溶接に使用する溶接電源にあって、溶接電圧Ｖｗをフィードバック制御して溶接電源の出力を制御する溶接電源の出力制御方法において、時刻ｔ３〜ｔ５のアーク期間中に、溶接電圧Ｖｗの変化率が予め定めた基準値以上となる現象（時刻ｔ４１、ｔ４２及びｔ４３）が２以上の所定回数繰り返されたときは、溶接電流Ｉｗを次の短絡期間の開始時点（時刻ｔ５）まで低下させる。これにより、ガスの噴出が判別されると直ちに溶接電流Ｉｗが低下されるので、アーク期間が長く延びることを抑制することができ、スパッタ発生量の増加を防止することができる。【選択図】  図１
2014037004.tif 000002
【特許請求の範囲】
【請求項１】
溶接ワイヤと母材との間で短絡期間とアーク期間とを繰り返すアーク溶接に使用する溶接電源にあって、溶接電圧をフィードバック制御して溶接電源の出力を制御する溶接電源の出力制御方法において、
前記アーク期間中に、前記溶接電圧の変化率が予め定めた基準値以上となる現象が２以上の所定回数繰り返されたときは、溶接電流を次の前記短絡期間の開始時点まで低下させる、
ことを特徴とする溶接電源の出力制御方法。
【請求項２】
前記溶接電流の低下は、時間経過に伴って連続的に低下する波形である、
ことを特徴とする請求項１記載の溶接電源の出力制御方法。
【請求項３】
前記溶接電流の低下に同期して、溶接ワイヤの送給速度を速くする、
ことを特徴とする請求項１又は２記載の溶接電源の出力制御方法。
【請求項４】
前記送給速度は時間経過に伴って連続的に速くなる、
ことを特徴とする請求項３記載の溶接電源の出力制御方法。
【発明の詳細な説明】
【技術分野】
【０００１】
本発明は、短絡アーク溶接に使用する溶接電源の出力制御方法に関し、特に、溶融池からのガスの噴出によって溶滴移行状態が不安定になることを抑制するための出力制御方法に関するものである。
【背景技術】
【０００２】
溶接ワイヤと母材との間で短絡期間とアーク期間とを繰り返す短絡アーク溶接においては、短絡期間とアーク期間とを合わせた周期のバラツキが小さくなり一定化することが良好な溶接品質を確保するために重要である。この周期の適正値は、溶接電流平均値（送給速度）に応じて変化する。溶接電流平均値が１５０Ａ程度であるときは周期は１０ms程度となり、溶接電流平均値が２００Ａ程度になると周期は２０ms程度となり、溶接電流平均値が２５０Ａ程度になると周期は４０ms程度となる。上記の短絡アーク溶接には、短絡移行アーク溶接だけでなく、短絡を伴うグロビュール移行溶接、短絡を伴うスプレー移行溶接等も含まれる。短絡アーク溶接には定電圧特性の溶接電源が使用されるので、溶接電圧はフィードバック制御され、溶接電流はアーク負荷によって定まることになる。
【０００３】
短絡アーク溶接においては、アーク期間中に溶接ワイヤの先端が溶融されて溶滴を形成し、短絡期間中にこの溶滴が溶融池へと移行する。シールドガスの炭酸ガスが一酸化炭素として溶融池に溶け込んでおり、この一酸化炭素がアーク期間中に加熱されて蒸発し、溶融池から突然にガスとして噴出される場合がある。また、母材に亜鉛メッキ鋼板を使用している場合には、母材表面の亜鉛がアーク熱によって蒸発してガスが噴出する。このようなガスの噴出が生じると、アークがガスによって吹かれてアーク長が長くなる。アーク長が長くなると、溶接電圧が大きくなるので、定電圧特性では溶接電流が小さくなる。ガスの噴出は数ms〜十数ms程度で終了するので、アーク長は元の値に復帰する。しかし、一旦減少した溶接電流は、アーク負荷の状態に影響されて直ぐには元の値に戻らないために、その間の入熱が減少して溶接状態が不安定になることがあった。この減少を抑制するために、特許文献１の発明では、アーク期間中に溶接電圧の変化率が基準値以上になると、ガスの噴出によってアーク長が長くなったと判別し、溶接電流が減少することを抑制する制御を行っている（以下、電流変化抑制制御という）。このようにすると、ガスの噴出が終了してアーク長が元の値に復帰するまでの間の溶接電流の減少を抑制することができるので、溶接状態が不安定になることを防止することができる。
【０００４】
短絡アーク溶接の一つである炭酸ガスアーク溶接において、溶接電流平均値が２００Ａ未満であるときには、上述したガスの噴出への対策は有効である。しかし、溶接電流平均値が２００Ａ以上になると、ガスの噴出による溶接状態への影響が２００Ａ未満のときとは異なるために、上述した対策だけでは有効ではない。以下、炭酸ガスアーク溶接において、溶接電流平均値が２００Ａ以上のときに、ガスの噴出が生じたときの溶接状態について説明する。
【０００５】
図５は、炭酸ガスアーク溶接の電圧・電流波形図である。同図（Ａ）は溶接電圧Ｖｗの波形を示し、同図（Ｂ）は溶接電流Ｉｗの波形を示す。同図は、溶接電流平均値が２３０Ａのときの波形である。同図は、２周期分の波形を示している。時刻ｔ１〜ｔ３の期間中は、溶融池からのガスの噴出がなく安定した溶接状態にあり、時刻ｔ３〜ｔ５の期間中は、溶融池からのガスの噴出によって溶接状態が不安定な状態にある。以下、同図を参照して説明する。
【０００６】
時刻ｔ１〜ｔ２は短絡期間を示し、時刻ｔ２〜ｔ３はアーク期間を示し、時刻ｔ３〜ｔ４は短絡期間を示し、時刻ｔ４〜ｔ５はアーク期間を示す。時刻ｔ１〜ｔ２の短絡期間と時刻ｔ３〜ｔ４の短絡期間とは略同一の期間長さであり、３ms程度である。時刻ｔ２〜ｔ３のアーク期間は２７ms程度となり、時刻ｔ１〜ｔ３の周期は３０ms程度となる。すなわち、ガスの噴出がない安定した溶接状態においては、周期が３０ms程度で短絡期間及びアーク期間が繰り返されることになる。他方、時刻ｔ４〜ｔ５のアーク期間は、時刻ｔ２〜ｔ３のアーク期間の１．５倍程度となる４０ms程度となっている。このために、時刻ｔ３〜ｔ５の周期は４３ms程度となっている。
【０００７】
時刻ｔ１〜ｔ２の短絡期間中は、同図（Ａ）に示すように、溶接電圧Ｖｗは数Ｖの小さな値の短絡電圧値となり、同図（Ｂ）に示すように、溶接電流Ｉｗは次第に増加する。時刻ｔ２〜ｔ３のアーク期間中は、同図（Ａ）に示すように、溶接電圧Ｖｗは数十Ｖのアーク電圧値に急増し、傾斜を有して減少した後に略一定値に収束する。同様に、同図（Ｂ）に示すように、溶接電流Ｉｗも傾斜を有して減少した後に略一定値に収束する。
【０００８】
時刻ｔ３〜ｔ４の短絡期間中は、時刻ｔ１〜ｔ２の短絡期間と同様である。同図においては、時刻ｔ４のアーク期間の開始時点から２０ms程度経過した時刻ｔ41において、溶融池からのガスの噴出が発生し、時刻ｔ４２まで続いた場合である。この時刻ｔ41〜ｔ42のガス噴出期間中は、同図（Ａ）に示すように、溶接電圧Ｖｗは、急峻に増加して急峻に減少するリップル波形が３回発生している。この時刻ｔ４１〜ｔ４２の期間中は、同図（Ｂ）に示すように、上述した電流変化抑制制御によって溶接電流Ｉｗの急峻な変化は抑制される。溶接電圧Ｖｗに急峻なリップル波形が複数回現れると、次の短絡はなかなか発生しない状態となる。このために、時刻ｔ４〜ｔ５のアーク期間は、時刻ｔ２〜ｔ３のアーク期間の１．５倍になっている。アーク期間が長くなると、溶滴が大きく成長することになり、スパッタ発生量が多くなり、溶接状態も不安定になる。
【０００９】
溶接電圧Ｖｗに急峻なリップル波形が複数回現れたときは、以下のようなアーク発生状態のときである。炭酸ガスアーク溶接において、溶接電流平均値が２００Ａ程度以上になると、アークによって溶滴を押し上げる力が強くなる。この状態で、さらにガスの噴出によって溶滴への押し上げ力が加わると、溶滴は溶接ワイヤ先端から上部へと完全に押し上げられた状態になる。このときに、溶滴は上下に振動しながら押し上げられるために、急峻なリップル波形が複数回現れることになる。
【００１０】
アーク期間中に急峻なリップル波形が１回だけ現れるときは、ガス噴出によって溶滴が押し上げられた状態にならない場合である。この場合としては、アーク期間の開始時点から直ぐの時点でガスの噴出が発生したために、まだ溶滴が小さい状態にあり、押し上げる溶滴が形成されていないときである。別の場合としては、ガスの噴出量が少なかったために、溶滴を押し上げることができなかったときである。このような急峻なリップル波形が１回だけ現れる場合には、上述した電流変化抑制制御によって、溶接状態の安定性を維持することができる。アーク期間も長くなることはない。
【００１１】
アーク期間が長くなることを抑制するために、アーク期間が所定期間に達すると溶接電圧Ｖｗ及び溶接電流Ｉｗを低下させてアーク長を短くすることによって、早期に短絡へと導く制御が従来から行われている（特許文献２参照）。しかし、この従来技術では、ガスの噴出によって溶滴が押し上げられた状態になったこととは無関係に、所定期間に達すると溶接電源の出力を低下させる。所定期間は、安定した溶接状態のときの周期よりも長く設定される。同図の例では、所定期間は例えば３０msに設定される。この結果、アーク期間が３０ms以上になってから出力が低下されるので、アーク期間は所定期間よりも長くなる。もちろん、所定期間に達した時点で出力を低下させないよりもアーク期間は短くできるが、安定状態のときのアーク期間よりもかなり長くなることは避けられない。このために、さらなる改善が望まれていた。
【先行技術文献】
【特許文献】
【００１２】
【特許文献１】特許第４４７２２４９号公報
【特許文献２】特開２０１２−６０２０号公報
【発明の概要】
【発明が解決しようとする課題】
【００１３】
そこで、本発明では、溶接電流平均値が２００Ａ以上の炭酸ガスアーク溶接において、溶融池からのガスの噴出によって溶滴が押し上げられた状態になってもアーク期間が長くなることを抑制することができる溶接電源の出力制御方法を提供することを目的とする。
【課題を解決するための手段】
【００１４】
上述した課題を解決するために、請求項１の発明は、溶接ワイヤと母材との間で短絡期間とアーク期間とを繰り返すアーク溶接に使用する溶接電源にあって、溶接電圧をフィードバック制御して溶接電源の出力を制御する溶接電源の出力制御方法において、
前記アーク期間中に、前記溶接電圧の変化率が予め定めた基準値以上となる現象が２以上の所定回数繰り返されたときは、溶接電流を次の前記短絡期間の開始時点まで低下させる、
ことを特徴とする溶接電源の出力制御方法である。
【００１５】
請求項２の発明は、前記溶接電流の低下は、時間経過に伴って連続的に低下する波形である、
ことを特徴とする請求項１記載の溶接電源の出力制御方法である。
【００１６】
請求項３の発明は、前記溶接電流の低下に同期して、溶接ワイヤの送給速度を速くする、
ことを特徴とする請求項１又は２記載の溶接電源の出力制御方法である。
【００１７】
請求項４の発明は、前記送給速度は時間経過に伴って連続的に速くなる、
ことを特徴とする請求項３記載の溶接電源の出力制御方法である。
【発明の効果】
【００１８】
本発明によれば、溶融池からのガスの噴出によって溶滴が押し上げられた状態にあるときに、溶接電流を低下させると、溶滴への押し上げ力が弱くなるので、溶滴の押し上げられた状態が緩和して、下方に垂れ下がった状態へと変化する。さらに、溶接電流を低下させると、溶接ワイヤの溶融速度が小さくなるので、アーク長は短くなる。これらの結果、短絡が早期に発生するようになり、アーク期間が安定状態のときよりも長くなることを抑制することができる。したがって、本発明では、溶接電流平均値が２００Ａ以上の炭酸ガスアーク溶接において、溶融池からのガスの噴出によって溶滴が押し上げられた状態になってもアーク期間が長くなることを抑制することができる。このために、ガスの噴出が発生しても、スパッタの発生が多くなることを抑制することができ、安定した溶接状態を維持することができる。
【図面の簡単な説明】
【００１９】
【図１】本発明の実施の形態１に係る溶接電源の出力制御方法を示す電圧・電流波形図である。
【図２】本発明の実施の形態１に係る溶接電源の出力制御方法を実施するための溶接電源のブロック図である。
【図３】本発明の実施の形態２に係る溶接電源の出力制御方法を示す電圧・電流波形図である。
【図４】本発明の実施の形態２に係る溶接電源の出力制御方法を実施するための溶接電源のブロック図である。
【図５】従来技術における炭酸ガスアーク溶接の電圧・電流波形図である。
【発明を実施するための形態】
【００２０】
以下、図面を参照して本発明の実施の形態について説明する。
【００２１】
［実施の形態１］
図１は、本発明の実施の形態１に係る溶接電源の出力制御方法を示す電圧・電流波形図である。同図（Ａ）は溶接電圧Ｖｗの波形を示し、同図（Ｂ）は溶接電流Ｉｗの波形を示し、同図（Ｃ）は溶滴状態判別信号Ｍｄの波形を示す。同図は、上述した図５と対応しており、溶接電流平均値が２３０Ａの炭酸ガスアーク溶接の場合である。同図は、２周期分の波形を示している。時刻ｔ１〜ｔ３の期間中は、溶融池からのガスの噴出がなく安定した溶接状態にあり、時刻ｔ３〜ｔ５の期間中は、溶融池からのガスの噴出が発生した場合である。上記の溶滴状態判別信号Ｍｄは、溶滴が押し上げられた状態になったことを判別するとＨｉｇｈレベルになる信号である。同図においては、溶接ワイヤの送給速度は常に一定の速度である。以下、図面を参照して説明する。
【００２２】
時刻ｔ１〜ｔ２は短絡期間を示し、時刻ｔ２〜ｔ３はアーク期間を示し、時刻ｔ３〜ｔ４は短絡期間を示し、時刻ｔ４〜ｔ５はアーク期間を示す。時刻ｔ１〜ｔ２の短絡期間と時刻ｔ３〜ｔ４の短絡期間とは略同一の期間長さであり、３ms程度である。時刻ｔ２〜ｔ３のアーク期間は２７ms程度となり、時刻ｔ１〜ｔ３の周期は３０ms程度となる。すなわち、ガスの噴出がない安定した溶接状態においては、周期が３０ms程度で短絡期間及びアーク期間が繰り返されることになる。他方、時刻ｔ４〜ｔ５のアーク期間は、時刻ｔ２〜ｔ３のアーク期間よりも少し長い２８ms程度となっている。このために、時刻ｔ３〜ｔ５の周期は、３１msとなっている。
【００２３】
時刻ｔ１〜ｔ３の期間中の電圧及び電流波形は、図５と同様である。時刻ｔ１〜ｔ２の短絡期間中は、同図（Ａ）に示すように、溶接電圧Ｖｗは数Ｖの小さな値の短絡電圧値となり、同図（Ｂ）に示すように、溶接電流Ｉｗは次第に増加する。時刻ｔ２〜ｔ３のアーク期間中は、同図（Ａ）に示すように、溶接電圧Ｖｗは数十Ｖのアーク電圧値に急増し、傾斜を有して減少した後に略一定値に収束する。同様に、同図（Ｂ）に示すように、溶接電流Ｉｗも傾斜を有して減少した後に略一定値に収束する。時刻ｔ１〜ｔ３の期間中は、ガスの噴出が発生していないために溶滴が押し上げられた状態にはなっていないので、同図（Ｃ）に示すように、溶滴状態判別信号ＭｄはＬｏｗレベルのままである。
【００２４】
時刻ｔ３〜ｔ４の短絡期間中は、時刻ｔ１〜ｔ２の短絡期間と同様である。同図においては、時刻ｔ４のアーク期間の開始時点から２０ms程度経過した時刻ｔ41において、溶融池からのガスの噴出が発生した場合である。時刻ｔ41において、同図（Ａ）に示すように、溶接電圧Ｖｗは、急峻に増加して急峻に減少するリップル波形が発生している。時刻ｔ42において２回目の急峻なリップル波形が発生し、時刻ｔ43において３回目の急峻なリップル波形が発生している。溶接電圧Ｖｗに所定回数（ここでは３回）の急峻なリップル波形が現れたことを時刻ｔ43において判別すると、同図（Ｃ）に示すように、溶滴状態判別信号ＭｄはＨｉｇｈレベルに変化する。Ｈｉｇｈレベルの状態は、次の短絡が発生した時点ｔ５においてＬｏｗレベルにリセットされる。アーク期間中に溶接電圧Ｖｗに所定回数以上の急峻なリップル波形が現れたときは、上述したように、ガスの噴出によって溶滴が押し上げられた状態になった場合である。所定回数は、２〜５回程度に設定される。急峻なリップル波形の検出方法については、後述する。同図（Ｂ）に示すように、上述した電流変化抑制制御によって溶接電流Ｉｗの急峻な変化は抑制される。
【００２５】
時刻ｔ43において溶滴状態判別信号ＭｄがＨｉｇｈレベルに変化すると、溶接電源は出力を低下させるので、同図（Ａ）に示すように、溶接電圧Ｖｗは減少し、同図（Ｂ）に示すように、溶接電流Ｉｗも減少する。この出力の低下は、次の短絡が発生する時刻ｔ５まで継続される。溶接電流Ｉｗが減少すると、溶滴への押し上げ力が弱くなるので、溶滴の押し上げられた状態が緩和して、下方に垂れ下がった状態へと変化する。さらに、溶接電流Ｉｗが減少すると、溶接ワイヤの溶融速度が小さくなるので、アーク長は短くなる。これらの結果、短絡が早期に発生するようになる。溶接電源の出力の低下は、定電圧特性であるので、溶接電圧Ｖｗを低下させることによって行われる。溶接電圧Ｖｗの低下幅は、２〜５Ｖ程度である。溶接電流Ｉｗの減少幅は、５０〜１００Ａ程度である。
【００２６】
溶滴状態判別信号ＭｄがＨｉｇｈレベルに変化する時刻ｔ４３において、同図では溶接電源の出力をステップ状に低下させているが、時間経過に伴って連続的に低下させるようにしても良い。このようにすると、溶接電圧Ｖｗ及び溶接電流Ｉｗは傾斜を有して減少することになる。また、溶接電源の出力の低下を、以下のようにして行っても良い。時刻ｔ43〜ｔ５の出力低下期間中は、溶接電源の外部特性を定電圧特性から定電流特性に切り換えて、溶接電流を直接減少させるようにする。
【００２７】
次に、溶接電圧Ｖｗに重畳する急峻なリップル波形の判別方法について説明する。下記の（１）及び（２）に示す両判別方法共に、溶接電圧Ｖｗの変化率が基準値以上になったことを判別して急峻なリップル波形が１回発生したと判断している。そして、この急峻なリップル波形が所定回数判別されたときは、溶滴状態判別信号ＭｄをＨｉｇｈレベルにセットしている。
【００２８】
（１）アーク期間中の溶接電圧Ｖｗを、所定周期（１００μｓ程度）ごとにサンプリングして溶接電圧デジタル値として検出する。現時点での溶接電圧デジタル値をＶｄ（n）と表記すると、現時点よりも２回前の溶接電圧デジタル値はＶｄ（n-2）となり、１回前の溶接電圧デジタル値はＶｄ（n-1）となる。そして、Ｖｄ（n-2）−Ｖｄ（n-1）の絶対値が予め定めたしきい値未満であり、かつ、Ｖｄ（n）−Ｖｄ（n-1）の絶対値が予め定めた基準値以上であったときは、急峻なリップル波形が１回発生したと判別する。上記のしきい値は０．５Ｖ／１００μｓ程度であり、上記の基準値は２ｖ／１００μｓ程度である。
【００２９】
（２）アーク期間中の溶接電圧Ｖｗの微分値（絶対値）を算出する。この溶接電圧微分値が略０の状態から予め定めた基準値以上へと変化したときは、急峻なリップル波形が１回発生したと判別する。
【００３０】
図２は、図１で上述した本発明の実施の形態１に係る溶接電源の出力制御方法を実施するための溶接電源のブロック図である。同図において、従来技術である電流変化抑制制御のためのブロックについては、本発明とは直接に関係がないので省略している。以下、同図を参照して各ブロックについて説明する。
【００３１】
電源主回路ＰＭＣは、３相２００Ｖ等の商用電源（図示は省略）を入力として、後述する誤差増幅信号Ａmpに従ってインバータ制御等による出力制御を行い、出力電圧Ｅを出力する。この電源主回路ＰＭＣは、商用電源を整流する１次整流回路と、整流された直流を平滑する平滑コンデンサと、平滑された直流を高周波交流に変換するインバータ回路と、高周波交流をアーク溶接に適した電圧値に降圧する変圧器と、降圧された高周波交流を整流する２次整流回路と、上記の誤差増幅信号Ａmpを入力としてＰＷＭ制御を行って上記のインバータ回路を駆動する信号を出力する変調・駆動回路とを備えている。直流リアクトルＤＣＬは、整流された直流を平滑する。溶接ワイヤ１は、送給モータＷＭに結合された送給ロール５の回転によって溶接トーチ４内を送給されて、母材２との間にアーク３が発生する。溶接ワイヤ１と母材２との間には溶接電圧Ｖｗが印加し、溶接電流Ｉｗが通電する。溶接ワイヤ１は、送給速度Ｆｗで送給される。
【００３２】
電圧検出回路ＶＤは、上記の溶接電圧Ｖｗを検出して、電圧検出信号Ｖｄを出力する。短絡判別回路ＳＤは、この電圧検出信号Ｖｄを入力として、この値によって短絡期間を判別し、短絡期間中はＨｉｇｈレベルとなり、アーク期間中はＬｏｗレベルとなる短絡判別信号Ｓｄを出力する。
【００３３】
溶滴状態判別回路ＭＤは、上記の電圧検出信号Ｖｄ及び上記の短絡判別信号Ｓｄを入力として、短絡判別信号ＳｄがＬｏｗレベル（アーク期間）のときに電圧検出信号Ｖｄに急峻なリップル波形が所定回数発生したことを判別するとＨｉｇｈレベルにセットされ、短絡判別信号ＳｄがＨｉｇｈレベル（短絡期間）になるとＬｏｗレベルにリセットされる溶滴状態判別信号Ｍｄを出力する。急峻なリップル波形の判別方法については、上述したとおりである。
【００３４】
出力電圧設定回路ＥＲは、溶接電圧Ｖｗの平均値を設定するための予め定めた出力電圧設定信号Ｅｒを出力する。電圧低下幅設定回路ＤＥＲは、予め定めた電圧低下幅設定信号ΔＥｒを出力する。出力電圧制御設定回路ＥＣＲは、上記の出力電圧設定信号Ｅｒ、上記の電圧低下幅設定信号ΔＥｒ及び上記の溶滴状態判別信号Ｍｄを入力として、溶滴状態判別信号ＭｄがＬｏｗレベルのときは出力電圧設定信号Ｅｒを出力電圧制御設定信号Ｅcrとして出力し、溶滴状態判別信号ＭｄがＨｉｇｈレベル（溶滴が押し上げられた状態）のときは（Ｅｒ−ΔＥｒ）を出力電圧制御設定信号Ｅｃｒとして出力する。これによって、溶滴状態判別信号ＭｄがＨｉｇｈレベルのときは、溶接電圧Ｖｗが減少して、溶接電流Ｉｗも減少する。
【００３５】
出力電圧検出回路ＥＤは、高周波交流を整流したパルス状の波形である出力電圧Ｅを検出し、ローパスフィルタ（カットオフ周波数１〜１０Ｈｚ程度）に通して平滑して、出力電圧検出信号Ｅｄとして出力する。この出力電圧検出信号Ｅｄは、溶接電圧Ｖｗを検出していることと等価である。したがって、出力電圧検出信号Ｅｄをフィードバック制御に使用することは、溶接電圧Ｖｗをフィードバック制御に使用することと等価である。誤差増幅回路ＡＭＰは、上記の出力電圧制御設定信号Ｅcrとこの出力電圧検出信号Ｅｄとの誤差を増幅して、誤差増幅信号Ａmpを出力する。
【００３６】
送給速度設定回路ＦＲは、予め定めた送給速度設定信号Ｆｒを出力する。送給制御回路ＦＣは、この送給速度設定信号Ｆｒを入力として、溶接ワイヤ１を送給速度設定信号Ｆｒによって定まる速度で送給するための送給制御信号Ｆｃを上記の送給モータＷＭに出力する。溶接中、溶接ワイヤ１は送給速度設定信号Ｆｒによって定まる一定の速度で送給される。
【００３７】
上述した実施の形態１によれば、アーク期間中に、溶接電圧の変化率が予め定めた基準値以上となる現象が２以上の所定回数繰り返されたときは、溶接電流を次の短絡期間の開始時点まで低下させる。溶接電圧の変化率が基準値以上となる現象が２以上の所定回数繰り返されたときとは、上述したように、ガスの噴出によって溶滴が押し上げられた状態になったときである。このような状態のときに、溶接電流を低下させると、溶滴への押し上げ力が弱くなるので、溶滴の押し上げられた状態が緩和して、下方に垂れ下がった状態へと変化する。さらに、溶接電流を低下させると、溶接ワイヤの溶融速度が小さくなるので、アーク長は短くなる。これらの結果、短絡が早期に発生するようになり、アーク期間が安定状態のときよりも長くなることを抑制することができる。したがって、本実施の形態では、溶接電流平均値が２００Ａ以上の炭酸ガスアーク溶接において、溶融池からのガスの噴出によって溶滴が押し上げられた状態になってもアーク期間が長くなることを抑制することができる。このために、ガスの噴出が発生しても、スパッタの発生が多くなることを抑制することができ、安定した溶接状態を維持することができる。
【００３８】
［実施の形態２］
実施の形態２の発明は、実施の形態１の溶接電流の低下に同期して、溶接ワイヤの送給速度を速くするものである。
【００３９】
図３は、本発明の実施の形態２に係る溶接電源の出力制御方法を示す電圧・電流波形図である。同図（Ａ）は溶接電圧Ｖｗの波形を示し、同図（Ｂ）は溶接電流Ｉｗの波形を示し、同図（Ｃ）は溶滴状態判別信号Ｍｄの波形を示し、同図（Ｄ）は送給速度Ｆｗの波形を示す。同図は、溶接電流平均値が２３０Ａの炭酸ガスアーク溶接の場合である。同図は、２周期分の波形を示している。時刻ｔ１〜ｔ３の期間中は、溶融池からのガスの噴出がなく安定した溶接状態にあり、時刻ｔ３〜ｔ５の期間中は、溶融池からのガスの噴出が発生した場合である。同図は上述した図１と対応しており、時刻ｔ４３までの動作は同一であるので、説明は省略する。以下、同図を参照して、時刻ｔ４３以降の動作を中心にして説明する。
【００４０】
時刻ｔ43において溶滴状態判別信号ＭｄがＨｉｇｈレベルに変化すると、溶接電源は出力を低下させるので、同図（Ａ）に示すように、溶接電圧Ｖｗは減少し、同図（Ｂ）に示すように、溶接電流Ｉｗも減少する。この出力の低下は、次の短絡が発生する時刻ｔ５まで継続される。また、この動作に同期して、時刻ｔ４３において溶滴状態判別信号ＭｄがＨｉｇｈレベルに変化すると、同図（Ｄ）に示すように、送給速度Ｆｗはそれまでの定常送給速度から所定値だけ高速な値に変化し、時刻ｔ５までその値を保持する。送給速度Ｆｗは、時刻ｔ５に短絡が発生すると、元の定常送給速度に戻る。
【００４１】
溶接電流Ｉｗが減少すると、溶滴への押し上げ力が弱くなるので、溶滴の押し上げられた状態が緩和して、下方に垂れ下がった状態へと変化する。さらに、溶接電流Ｉｗが減少すると溶接ワイヤの溶融速度が小さくなり、かつ、溶接ワイヤの送給速度Ｆｗが大きくなるので、アーク長は急速に短くなる。これらの結果、短絡が早期に発生するようになる。送給速度Ｆｗは、２０〜４０％程度高速にする。
【００４２】
溶滴状態判別信号ＭｄがＨｉｇｈレベルに変化する時刻ｔ４３において、同図では溶接電源の出力及び送給速度Ｆｗをステップ状に変化させているが、時間経過に伴って連続的に変化させるようにしても良い。このようにすると、溶接電圧Ｖｗ、溶接電流Ｉｗ及び送給速度Ｆｗは傾斜を有して変化することになる。
【００４３】
図４は、図３で上述した本発明の実施の形態２に係る溶接電源の出力制御方法を実施するための溶接電源のブロック図である。同図において、上述した図２と同一のブロックには同一符号を付して、それらの説明は省略する。同図は、図２の送給速度設定回路ＦＲを送給速度制御設定回路ＦＣＲに置換したものである。以下、同図を参照して、このブロックについて説明する。
【００４４】
送給速度制御設定回路ＦＣＲは、溶滴状態判別信号Ｍｄを入力として、溶滴状態判別信号ＭｄがＬｏｗレベルのときは予め定めた定常送給速度となる送給速度設定信号Ｆｒを出力し、溶滴状態判別信号ＭｄがＨｉｇｈレベル（溶滴が押し上げられた状態）のときは上記の定常送給速度に予め定めた増加率を乗じた値となる送給速度設定信号Ｆｒを出力する。定常送給速度は、ワークの板厚、継手形状、溶接速度等に応じて適正値に設定される。増加率は、上述したように、１２０〜１４０％程度の範囲で設定される。増加率が小さいと短絡を早期に発生させる効果が小さくなり、大き過ぎると溶接状態が不安定になる場合が生じる。したがって、増加率は、溶接状態が不安定にならない範囲で短絡を早期に発生させる効果を奏する値に設定される。数値例を挙げて説明すると、定常送給速度が１０m/minであり、増加率が１３０％のときは、溶滴状態判別信号ＭｄがＨｉｇｈレベルになると、送給速度は１３m/minに速くなる。
【００４５】
上述した実施の形態２によれば、実施の形態１における溶接電流の低下（溶滴状態判別信号ＭｄがＨｉｇｈレベルに変化したこと）に同期して、溶接ワイヤの送給速度を速くする。これにより、実施の形態１の効果に加えて、以下の効果を奏する。ガスの噴出によって溶滴が押し上げられた状態になったときに、実施の形態１のように溶接電流を低下させると、溶滴への押し上げ力が弱くなるので、溶滴の押し上げられた状態が緩和して、下方に垂れ下がった状態へと変化する。さらに、溶接電流を低下させると、溶接ワイヤの溶融速度が小さくなるので、アーク長は短くなる。これに加えて、実施の形態２では、送給速度が速くなるので、アーク長が急速に短くなる。これらの結果、実施の形態１よりも短絡がより早期に発生するようになり、アーク期間が安定状態のときよりも長くなることをより抑制することができる。
【符号の説明】
【００４６】
１            溶接ワイヤ
２            母材
３            アーク
４            溶接トーチ
５            送給ロール
ＡＭＰ            誤差増幅回路
Ａmp            誤差増幅信号
ＤＣＬ            直流リアクトル
ＤＥＲ            電圧低下幅設定回路
Ｅ            出力電圧
ＥＣＲ            出力電圧制御設定回路
Ｅcr            出力電圧制御設定信号
ＥＤ            出力電圧検出回路
Ｅｄ            出力電圧検出信号
ＥＲ            出力電圧設定回路
Ｅｒ            出力電圧設定信号
ＦＣ            送給制御回路
Ｆｃ            送給制御信号
ＦＣＲ            送給速度制御設定回路
ＦＲ            送給速度設定回路
Ｆｒ            送給速度設定信号
Ｆｗ            送給速度
Ｉｗ            溶接電流
ＭＤ            溶滴状態判別回路
Ｍｄ            溶滴状態判別信号
ＰＭＣ            電源主回路
ＳＤ            短絡判別回路
Ｓｄ            短絡判別信号
ＶＤ            電圧検出回路
Ｖｄ            電圧検出信号
Ｖｗ            溶接電圧
ＷＭ            送給モータ
ΔＥｒ            電圧低下幅設定信号
【図１】
2014037004.tif 000003
【図２】
2014037004.tif 000004
【図３】
2014037004.tif 000005
【図４】
2014037004.tif 000006
【図５】
2014037004.tif 000007